БЫСТРО РАСПАДАЮЩЕЕСЯ НЕТКАНОЕ СВЯЗУЮЩЕЕ

1. Способ получения диспергируемого нетканого субстрата в водной среде, включающий:
приведение в контакт волокнистого субстрата с водным нетканым связующим, содержащим эмульсионный полимер, имеющий коэффициент полидисперсности по меньшей мере 10, средневесовую молекулярную массу менее 1000000 и от 8 мас.% до 22 мас.% кислотного мономера.
2. Способ по п. 1, отличающийся тем, что эмульсионный полимер имеет средневесовую молекулярную массу менее 500000 и содержит от 12,5 мас.% до 20 мас.% кислотного мономера.
3. Способ по п. 1, отличающийся тем, что эмульсионный полимер имеет средневесовую молекулярную массу менее 400000 и содержит от 14 мас.% до 16 мас.% кислотного мономера.
4. Способ по п. 1, отличающийся тем, что эмульсионный полимер имеет средневесовую молекулярную массу менее 900000 и содержит от 8 мас.% до 11 мас.% кислотного мономера.
5. Способ по любому из пп. 1-4, отличающийся тем, что водное нетканое связующее получают способом, включающим стадии:
a) эмульсионной полимеризации по меньшей мере одного моноэтиленненасыщенного мономера и по меньшей мере одного кислотного мономера в водном растворе с применением инициатора, причем инициатор присутствует в водном растворе в количестве от 0,5 мас.% до 1,5 мас.% от общей массы мономеров, с получением эмульсионного полимера; и
b) нейтрализации эмульсионного полимера нейтрализатором, выбранным из группы, состоящей из амина, имеющего pKb от 4 до 7, гидроксида щелочного металла и их комбинаций, с получением водного нетканого связующего.
6. Способ по п. 5, дополнительно включающий:
приведение в контакт нетканого субстрата с указанным водным нетканым связующим с получением приведенного в контакт нетканого субстрата;
нагревание приведенного в контакт нетканого субстрата до температуры от 120°С до 220°С с получением нагретого приведенного в контакт нетканого субстрата; и
погружение приведенного в контакт нагретого нетканого субстрата в водную среду, имеющую конечный рН менее 5, с получением диспергируемого нетканого материала в водной среде.
7. Способ по п. 5, отличающийся тем, что эмульсионный полимер содержит этилакрилат, стирол, акриловую кислоту и итаконовую кислоту.
8. Способ по любому из пп. 5-7, отличающийся тем, что инициатор выбран из группы, состоящей из персульфатов щелочных металлов, персульфата аммония, пероксида водорода, трет-бутилгидропероксида, трет-амилгидропероксида, азобис-циановалериановой кислоты и их комбинаций.
9. Способ по любому из пп. 5-8, отличающийся тем, что в результате стадии нейтрализации получают полимер, нейтрализованный на 80-100%.
10. Способ по любому из пп. 5-9, отличающийся тем, что до нейтрализации на стадии b) эмульсионный полимер имеет температуру стеклования от -20°С до 30°С.
11. Диспергируемое изделие в виде салфетки, содержащее:
a) волокнистый субстрат; и
b) водное нетканое связующее, содержащее эмульсионный полимер, имеющий коэффициент полидисперсности по меньшей мере 10, средневесовую молекулярную массу менее 1000000 и содержащий от 8 мас.% до 22 мас.% кислотного мономера.
12. Диспергируемое изделие в виде салфетки по п. 11, отличающееся тем, что водное нетканое связующее получают способом, включающим стадии:
a) эмульсионной полимеризации по меньшей мере одного моноэтиленненасыщенного мономера и по меньшей мере одного кислотного мономера в водном растворе с применением инициатора, причем инициатор присутствует в водном растворе в количестве от 0,5 мас.% до 1,5 мас.% от общей массы мономеров, с получением эмульсионного полимера; и
b) нейтрализации эмульсионного полимера нейтрализатором, выбранным из группы, состоящей из амина с pKb от 4 до 7, гидроксида щелочного металла и их комбинаций, с получением водного нетканого связующего.
13. Детская салфетка, полученная с применением диспергируемого изделия в виде салфетки по п. 11.
14. Гигиеническая салфетка, полученная с применением диспергируемого изделия в виде салфетки по п. 11.
15. Очищающая салфетка, полученная с применением диспергируемого изделия в виде салфетки по п. 11.